(57)【要約】【課題】絵柄層を有する化粧材において、荷の積み降ろし際には、表面に傷を付けてしまうこと無く容易に取り扱うことが可能であるとともに積み重ねた際の荷崩れのおそれがなく、また、持続した耐表面汚染性を有する化粧材を提供する。【解決手段】化粧材１は、基材２と、基材２上に設けられ、水性接着剤からなるシーラー層３と、シーラー層３よりも上層に設けられ、水性インキからなる絵柄層４と、絵柄層４を覆って最表面６ａを形成する表面保護層６とを備え、表面保護層６は、油性樹脂または電離放射線硬化性モノマーの硬化により形成されたマトリックス樹脂に、シリコーンオイルを含んだ汚染防止剤を含有してなり、最表面６ａの動摩擦係数が０．１以上０．３以下である。【選択図】図１
2008247020.tif 000002
【特許請求の範囲】
【請求項１】
基材と、
該基材上に設けられ、水性接着剤からなるシーラー層と、
該シーラー層よりも上層に設けられ、水性インキからなる絵柄層と、
該絵柄層を覆って最表面を形成する表面保護層とを備え、
該表面保護層は、油性樹脂または電離放射線硬化性モノマーの硬化により形成されたマトリックス樹脂に、シリコーンオイルを含んだ汚染防止剤を含有してなり、前記最表面の動摩擦係数が０．１以上０．３以下であることを特徴とする化粧材。
【請求項２】
請求項１に記載の化粧材において、
前記表面保護層の前記最表面には、凹凸模様が施されていることを特徴とする化粧材。
【請求項３】
請求項１または請求項２に記載の化粧材において、
前記表面保護層と前記絵柄層との間には、水性接着剤からなるプライマー層が介装されていることを特徴とする化粧材。
【請求項４】
基材と、
該基材上に設けられ、油性インキからなる絵柄層と、
該絵柄層を覆って最表面を形成する表面保護層とを備え、
該表面保護層は、電離放射線硬化性モノマーの硬化により形成されたマトリックス樹脂に、シリコーンオイルを含んだ汚染防止剤を含有してなり、前記最表面の動摩擦係数が０．１以上０．３以下であることを特徴とする化粧材。
【請求項５】
請求項４に記載の化粧材において、
前記表面保護層と前記絵柄層とに間に介装され、油性接着剤からなるプライマー層を備えることを特徴とする化粧材。
【発明の詳細な説明】
【技術分野】
【０００１】
本発明は、化粧材に関するものであり、より具体的には、ノックダウン方式の組み立て家具（ｒｅａｄｙｔｏ−ａｓｓｅｍｂｌｅ  ｆｕｒｎｉｔｕｒｅ）や一般内装材等に用いられるフラットまたは立体模様化粧材に関する。
【背景技術】
【０００２】
従来、住宅建材や家具など、例えばノックダウン方式の組み立て家具などに使われてきた化粧材は、高光沢を付与する表面保護層を有している。このような表面保護層は動摩擦係数が小さくて滑りやすく、特に、層間密着性や耐汚染性の効果を持たせる為にシリコーンオイル等を添加すると、さらに動摩擦係数が小さくなる。このため、木質基材等に積層して化粧板に加工して、運搬あるいは保管のために複数枚を積み重ねた場合、互いに滑って荷が崩れてしまうおそれがあり、取り扱いが困難である問題があった。
【０００３】
このため、基材と印刷層とシーラー層とトップコート層からなり、トップコート層が架橋性樹脂からなり、動摩擦係数が０．３から０．６の範囲に制御されてなる化粧材が提案されている（例えば、特許文献１参照）。この化粧材によれば、動摩擦係数を上記範囲とすることで、積み重ねた場合に滑って落下するのを防止することができるとされている。
【特許文献１】特開２００６−１３７１９５号公報
【発明の開示】
【発明が解決しようとする課題】
【０００４】
しかしながら、特許文献１の化粧材によれば、化粧板とした場合に、動摩擦係数を上記範囲とすることで、各化粧板を積み重ね、あるいは、降ろす際に大きな力が必要となってしまい、また、互いが擦れあって表面に傷が付きやすくなってしまう問題があった。
さらに、化粧材としては、表面の耐汚染性がさらに優れたものであるとともに、その耐汚染性がより長期にわたって維持されるものが望まれていた。
【０００５】
この発明は、上述した事情に鑑みてなされたものであって、絵柄層を有する化粧材において、荷の積み降ろし際には、表面に傷を付けてしまうこと無く容易に取り扱うことが可能であるとともに積み重ねた際の荷崩れのおそれがなく、また、持続した耐表面汚染性を有する化粧材を提供するものである。
【課題を解決するための手段】
【０００６】
上記課題を解決するために、本発明は以下の手段を提案している。
本発明の化粧材は、基材と、該基材上に設けられ、水性接着剤からなるシーラー層と、  該シーラー層よりも上層に設けられ、水性インキからなる絵柄層と、該絵柄層を覆って最表面を形成する表面保護層とを備え、該表面保護層は、油性樹脂または電離放射線硬化性モノマーの硬化により形成されたマトリックス樹脂に、シリコーンオイルを含んだ汚染防止剤を含有してなり、前記最表面の動摩擦係数が０．１以上０．３以下であることを特徴としている。  
【０００７】
この発明に係る化粧材によれば、表面保護層の最表面の動摩擦係数が０．１以上０．３以下であることで、化粧板として積層した際に互いの摩擦力で、崩れてしまうことなく、また、積み降ろしの際には表面に傷付くこと無く容易に取り扱うことが可能である。また、表面保護層にシリコーンオイルを含むことで、持続した耐表面汚染性を有している。
【０００８】
また、上記の化粧材において、前記表面保護層の前記最表面には、凹凸模様が施されていることがより好ましいとされている。
この発明に係る化粧材によれば、凹凸模様により木の導管模様などを表現することができる。
【０００９】
また、上記の化粧材において、前記表面保護層と前記絵柄層との間には、水性接着剤からなるプライマー層が介装されていることがより好ましいとされている。
この発明に係る化粧材によれば、表面保護層と絵柄層との層間密着性を向上させることができる。  
【００１０】
また、本発明の化粧材は、基材と、該基材上に設けられ、油性インキからなる絵柄層と、該絵柄層を覆って最表面を形成する表面保護層とを備え、該表面保護層は、電離放射線硬化性モノマーの硬化により形成されたマトリックス樹脂に、シリコーンオイルを含んだ汚染防止剤を含有してなり、前記最表面の動摩擦係数が０．１以上０．３以下であることを特徴としている。
【００１１】
この発明に係る化粧材によれば、表面保護層の最表面の動摩擦係数が０．１以上０．３以下であることで、化粧板として積層した際に互いの摩擦力で、崩れてしまうことなく、また、積み降ろしの際には表面に傷付くこと無く容易に取り扱うことが可能である。また、表面保護層にシリコーンオイルを含むことで、持続した耐表面汚染性を有している。
【００１２】
また、上記の化粧材において、前記表面保護層と前記絵柄層とに間に介装され、油性接着剤からなるプライマー層を備えていることがより好ましいとされている。
この発明に係る化粧材によれば、表面保護層と絵柄層との層間密着性を向上させることができる。
【発明の効果】
【００１３】
本発明の化粧材によれば、表面保護層を備えることで、荷の積み降ろし際には、表面に傷を付けてしまうこと無く容易に取り扱うことが可能であるとともに積み重ねた際の荷崩れのおそれがなく、また、持続した耐表面汚染性を有する。
【発明を実施するための最良の形態】
【００１４】
（第１の実施形態）
図１は、この発明に係る第１の実施形態を示している。
図１に示すように、本実施形態の化粧紙（化粧材）１は、紙からなる基材２と、基材２上に設けられたシーラー層３と、シーラー層３上に設けられ水性インキからなる絵柄層４と、絵柄層４上に設けられたプライマー層５と、プライマー層５上に設けられ最表面６ａを形成する表面保護層６とを備える。以下に各構成の詳細について説明する。
【００１５】
基材２は、通常化粧紙の基材として使用されているものであれば、特に制限なく用いることができ、より具体的には、薄葉紙、紙間強化紙、含浸紙などを用いることができる。特に、坪量２０〜６０ｇ／ｍ２の晒もしくは未晒薄葉紙、紙間強化紙等の薄葉紙、坪量５０〜２５０ｇ／ｍ２の含浸紙等を好適に使用することができる。
【００１６】
なお、本実施形態では、化粧材として、基材に紙を使用した化粧紙について説明しているが、これに限るものでは無く、紙以外のものを基材としても良い。この場合、例えば、天然繊維又は合成繊維からなる織布又は不織布、ホモ又はランダムポリプロピレン樹脂、ポリエチレン樹脂等のポリオレフィン系樹脂、共重合ポリエステル樹脂、アモルファス状態の結晶性ポリエステル樹脂、ポリエチレンナフタレート樹脂、ポリブチレン樹脂、メチルメタアクリレート樹脂、ポリメチルメタアクリレート樹脂等のアクリル系樹脂、スチレン系樹脂、ポリアミド系樹脂、繊維素系樹脂、ポリカーボネート樹脂、ポリ塩化ビニル樹脂、ポリ塩化ビニリデン樹脂、フッ素系樹脂等の合成樹脂系基材、木材単板、突板、合板、集成材、パーティクルボード、中密度繊維板等の木質系基材、石膏板、セメント板、珪酸カルシウム板、陶磁器板等の無機質系基材、鉄、銅、アルミニウム、ステンレス等の金属系基材等、又はそれらの複合体、積層体等、従来公知の任意の材料が使用可能であり、その形状も、例えばフィルム状乃至シート状、板状、異型成型体等、一切制限はない。
【００１７】
基材２上に設けられるシーラー層３は、水性接着剤からなり、接着層として基材２と上層の絵柄層４との層間密着性を向上させるものである。塗布量としては、乾燥後で０．５ｇ／ｍ２以上４．０ｇ／ｍ２以下であることが好ましい。シーラー層３を形成する水性接着剤としては、バインダー樹脂を水溶液または水性エマルジョンの形態で含有するものが選択される。バインダー樹脂としては、例えば、（メタ）アクリル樹脂、ウレタン樹脂、カゼイン、エポキシ樹脂、アルキッド樹脂、アミノ酸系樹脂、ポリエステル樹脂、ポリ塩化ビニル樹脂、繊維素誘導体等の樹脂を選択可能であるが、油性樹脂でも良く、さらに二重結合を有していてもいなくてもよい。
【００１８】
また、水性接着剤に含まれるバインダー樹脂は、必ずしも単一の樹脂である必要はない。すなわち、ある二重結合を有するバインダー樹脂に対して、その他の二重結合を有するバインダー樹脂や二重結合を有さない樹脂を１種または２種以上混合しても良い。その際の二重結合を有する樹脂の含有量は、平均で１．０〜１５０ｍｇＫＯＨ／ｇの範囲であることが好ましい。
【００１９】
また、水性接着剤には、紫外線や電子線等のエネルギー線によりラジカル重合して硬化するエチレン性不飽和二重結合を有するモノマーの１種または２種以上を含有させるものとしても良い。このようなモノマーを、二重結合を有する樹脂の含有量として、バインダー樹脂中に平均値として、１．０〜１５０ｍｇＫＯＨ／ｇの範囲で含有させることにより、密着性及び耐汚染性を向上させることができ、特に耐汚染性向上の点において有効である。また、密着性の向上は、水性接着剤に含まれるモノマーが、表面保護層６を構成する後述する電離放射線硬化性モノマーと反応することによる。
【００２０】
この複数種の樹脂の混合は、樹脂同士が性能を補完し合うのに有効である。例えば、二重結合を多く有するが、コストが高い樹脂に対して、二重結合を有さないが密着性に優れてコストが低い樹脂を混合した混合樹脂を用いることにより、全体として密着性が優れ、コスト的にも満足できる水性接着剤組成物を得ることができる。
【００２１】
また、水性接着剤に含まれる水性バインダー樹脂が酸基を有する場合、水性接着剤に硬化剤を添加することができる。この場合、硬化剤としては、水性バインダー樹脂に含まれる酸基と反応性を有する官能基を有する硬化剤が使用される。そのような硬化剤は、官能基として、エポキシ基、オキサゾリン基、アジリジニル基、カルボジイミド基、シラノール基、アルコキシリル基、アミノ基、ヒドロキシル基、メルカプト基等を有することができる。硬化剤１分子中にこれらの官能基は、１種またはそれ以上存在し得る。硬化剤を含有する水性接着剤は、塗布後加熱乾燥により硬化させることができる。
【００２２】
硬化剤の官能基の量は、水性バインダー樹脂の酸基量の０．０１当量以上、０．５０当量以下であることが好ましい。官能基の量が０．０１当量より少ない場合は、硬化剤を含有させたことによる効果を得ることができない。また、官能基の量が、０．５０当量より多い場合は、水性バインダー樹脂の分子間架橋が過剰になり、シーラー層３が剛直となる。このため、隣接する層との密着性が悪化し、極端な場合、水性接着剤層による表面保護層６の歪み緩和効果が不足し、表面保護層６との密着性も悪化する傾向にある。さらに、各層間の密着性が不良となることから、耐汚染性の悪化にもつながる。
【００２３】
硬化剤の骨格としては、特に制限はない。例えば、ペンタエリスリトールやトリメチロールプロパン、ソルビトール、グリセロール、レゾルシノール、ビスフェノール、エチレングリコール、ポリエチレングリコール等の比較的低い分子量の骨格が挙げられる。
【００２４】
硬化剤は、その種類も多様であるため、一概に適性分子量は決められないが、分子量が約５００未満になると、その添加量にもよるが、得られた化粧紙に粘着性が残ってしまい、化粧紙同士が接着してしまう場合がある。一方、分子量が１０００を超えると、樹脂の酸基量に対して硬化剤の官能基量が少なくなり、十分な耐汚染性が得られない場合や、水性接着剤組成物の粘度が高くなり、分子量が大きい場合と同じ不具合を生じる場合がある。従って、硬化剤は、５００以上１０００以下の分子量を有することが好ましい。
【００２５】
シーラー層３に設けられた絵柄層４は、水性絵柄インキを塗布し、乾燥することにより形成することができる。水性絵柄インキは、水性バインダー樹脂と着色料（顔料等）を含むものであれば、特に制限はないが、水性バインダー樹脂としては、例えば、（メタ）アクリル樹脂、カゼイン、ウレタン樹脂、エポキシ樹脂、アルキッド樹脂、アミノ酸系樹脂、ポリエステル樹脂、ポリ塩化ビニル樹脂、ポリエチレングリコール、繊維素誘導体等の樹脂を、水溶液または水性エマルジョンの形態で含むことが好ましい。これらのバインダー樹脂は、水性絵柄層として印刷後に乾燥工程を経ることにより難水溶化する性質を有している。バインダー樹脂が水溶性樹脂（カルボン酸基、アミン基等を有する樹脂）である場合、そのカルボン酸基をアミンで中和した形態で、あるいはアミノ基を酸で中和した形態で用いることができる。バインダー樹脂としては、建材物性の比較的良好な（メタ）アクリル樹脂またはウレタン樹脂が好ましい。また、これら水性バインダー樹脂は、酸基を有しても有していなくてもよい。
【００２６】
また、最表面６ａを形成する表面保護層６は、電離放射線硬化性モノマーと、シリコーンオイルを含む汚染防止剤とから形成されている。ここで、電離放射線とは、一般に物質に電離作用を及ぼす放射線をいい、Ｘ線、γ線、β線（電子線）、及び、短波長紫外線を含むが、本発明では、光開始剤による紫外線硬化型樹脂も使用できるので、電離作用を及ぼすことのない長波長紫外線も含む。
【００２７】
表面保護層６に含まれる電離放射線硬化性モノマーとは、モノマーのみからなる。すなわち、樹脂形成成分としてオリゴマー（二量体以上で、かつ分子量１万未満の多量体）およびポリマー（分子量１万以上の重合体）を含まない。
【００２８】
表面保護層６に上記のような電離放射線を照射すると、電離放射線硬化性モノマーは、硬化（架橋）してマトリックス樹脂を形成し、そのマトリックス樹脂内に汚染防止剤が組み込まれる。また、電離放射線硬化性モノマー組成物に含まれるモノマーは、下地層（絵柄層４、シーラー層３、プライマー層５等）に浸透し、電離放射線の照射により下地層においても硬化し、層間接着強度を有意に向上させる（投錨効果）。オリゴマーおよびポリマーは、一般に粘度が高く、塗工後の平滑性や投錨効果が十分でない。
【００２９】
具体的には、表面保護層６に含まれる電離放射線硬化性モノマーとしては、エチレン性不飽和二重結合を有する化合物を用いることができ、それらには単官能モノマー、二官能モノマーおよび三官能以上の多官能モノマーが含まれる。通常、モノマーは親水性を有しない非親水性のものであり、例えば、−ＣＨＯ基、−ＯＨ基および−ＣＯＯＨ基のいずれも持たない。
【００３０】
上記電離照射硬化性モノマーにおいて、エチレン性不飽和二重結合を有する単官能モノマーとしては、２−（２−エトキシエトキシ）エチル（メタ）アクリレート、ステアリル（メタ）アクリレート、テトラヒドロフルフリル（メタ）アクリレート、ラウリル（メタ）アクリレート、２−フェノキシエチル（メタ）アクリレート、イソデシル（メタ）アクリレート、イソオクチル（メタ）アクリレート、トリデシル（メタ）アクリレート、カプロラクトン（メタ）アクリレート、エトキシ化ノニルフェノール（メタ）アクリレート、プロポキシ化ノニルフェノール（メタ）アクリレート、フェノキシエチル（メタ）アクリレート、フェノキシジエチレン（メタ）アクリレート、エチレンオキサイド変性ノニルフェニル（メタ）アクリレート、メトキシトリエチレングリコール（メタ）アクリレート、エチレンオキサイド２−エチルヘキシル（メタ）アクリレート、イソボニル（メタ）アクリレートジプロピレングリコール（メタ）アクリレート等が挙げられる。
【００３１】
また、二官能モノマーとしては、１，３−ブタンジオールジ（メタ）アクリレート、１，４−ブタンジオールジ（メタ）アクリレート、ポリエチレングリコールジ（メタ）アクリレート、ポリプロピレングリコールジ（メタ）アクリレート、ネオペンチルグリコールジ（メタ）アクリレート、プロポキシ化ネオペンチルグリコールジ（メタ）アクリレート、エトキシ化ネオペンチルグリコールジ（メタ）アクリレート、ヒドロキシピバリン酸ネオペンチルグリコールジ（メタ）アクリレート、（水素化）ビスフェノールＡジ（メタ）アクリレート、（水素化）エチレンオキサイド変性ビスフェノールＡジ（メタ）アクリレート、（水素化）プロピレングリコール変性ビスフェノールＡジ（メタ）アクリレート、１，６−ヘキサンジオールジ（メタ）アクリレート、２−エチル−２−ブチル−プロパンジオールジ（メタ）アクリレート、１，９−ノナンジオールジ（メタ）アクリレートが挙げられる。
【００３２】
また、多官能モノマーとしては、トリス（２−ヒドロキシエチル）イソシアヌレートトリ（メタ）アクリレート、エトキシ化トリメチロールプロパントリ（メタ）アクリレート、プロポキシ化トリメチロールプロパントリ（メタ）アクリレート、プロポキシ化グリセリルトリ（メタ）アクリレート、ペンタエリスリトールトリ（メタ）アクリレート、トリメチロールプロパン（メタ）アクリレート、エチレンオキサイド変性トリメチロールプロパン（メタ）アクリレート、プロピレンオキサイド変性トリメチロールプロパン（メタ）アクリレート、トリス（アクリロキシエチル）イソシアヌレート、ペンタエリスリトールテトラ（メタ）アクリレート、ジトリメチロールプロパンテトラ（メタ）アクリレート、、エトキシ化ペンタエリスリトールテトラ（メタ）アクリレート、ペンタ（メタ）アクリレートエステル、ジペンタエリスリトールヘキサ（メタ）アクリレートが挙げられる。
【００３３】
また、表面保護層６に含まれる電離放射線硬化性モノマーとしては、ウレタン（メタ）アクリレート、ポリエステル（メタ）アクリレート、ポリエーテル（メタ）アクリレート、ポリアクリル（メタ）アクリレート等のモノマーが、粘度が低いので塗工後の表面が平滑になりやすく、また、シーラー層３、絵柄層４等への投錨効果も向上するので、望ましい。
【００３４】
なお、最表面６ａを形成する表面保護層６としては、油性樹脂と、シリコーンオイルを含む汚染防止剤とから形成されるものとしても良い。ここで、油性樹脂としては、２液ウレタン樹脂、変性アクリル樹脂、マレイン酸変性アクリル樹脂、アクリルポリオール、変性アクリルポリオール、ポリテトラメチレンエーテルグリコール、ポリエステルポリオール、アルキッド樹脂及びこれらの混合物等が挙げられる。また、硬化剤のイソシアネートとして、ヘキサメチレンジイソシアネート、トリレンジイソシアネート、キシリレンジイソシサネート、イソホロンジイソシアネート、ジフエニルメタンジイソシアネート及びこれらの混合物等が挙げられる。
【００３５】
表面保護層６に含まれるシリコーンオイルを含む汚染防止剤は、表面保護層６の最表面６ａに汚れが付着してしまうことを防止するものであり、また付着した汚れを各種洗剤、溶剤を使用して拭き取ることを容易にするものでもある。この汚染防止剤は、電離放射線硬化性モノマーから構成されるマトリックス樹脂内に組み込まれているので、汚れの拭き取りによって表面保護層６の最表面６ａから掃去されても、表面保護層６内部から再び最表面６ａにブリードしてくるために、耐汚染性を常に表面保護層６の最表面６ａに付与することができ、それ故に長期にわたって耐汚染性を維持することができる。
【００３６】
汚染防止剤に含まれるシリコーンオイルとしては、無変性シリコーンオイル、アミノ変性シリコーンオイル、エポキシ変性シリコーンオイル、カルボキシ変性シリコーンオイル、メルカプト変性シリコーンオイル、カルビノール変性シリコーンオイル、メタクリル変性シリコーンオイル、フェノール変性シリコーンオイルを用いることができる。シリコーンオイルの量は、電離放射線硬化性モノマーとの合計重量を基準として、０．２重量％以上、４．０重量％以下であることが好ましい。シリコーンオイルの量が０．２重量％未満であると添加効果が得られず、また、４．０重量％を超えると、シリコーンオイルが絵柄層４やシーラー層３などの水性樹脂下地層の表面に多量に存在する結果、下地水性樹脂がはじかれ、表面保護層６との密着不良の原因となり得る。
【００３７】
表面保護層６には、耐磨耗性をさらに向上させるために、粒径が４μｍ以上１５μｍ以下の針状シリカや透明シリカ、有機無機シリカゲル粒子、（メタ）アクリル樹脂ビーズ、ウレタン樹脂ビーズ、尿素ホルムアルデヒド樹脂粉末等を添加することもできる。通常、これら粒状添加物は、電離放射線硬化性モノマーとの合計重量を基準として、０．５重量％以上２０．０重量％以下の範囲で添加することができる。なお、これらの添加物は、透明性、密着性や耐汚染性を低下させるものではない。
【００３８】
また、表面保護層６において、上記の電離放射線硬化性モノマーと汚染防止剤とに、さらに分子中にヒドロキシル基を有する溶媒を混合したものを塗工した後、電離放射線を照射することにより、生成するマトリックス樹脂分子にヒドロキシル基を導入することができる。このようにすることで、表面保護層６に含まれる電離放射線硬化性モノマーは、上記のように通常親水性を有さないが、硬化して生成する樹脂分子が親水性を持つようになる。このため、電離放射線硬化性モノマーを含む表面保護層６と、その下地層（水性樹脂組成物で形成される絵柄層４やシーラー層３等）との濡れ性を向上させて接着性を高めることができる。分子中にヒドロキシル基を有する溶媒としては、例えば、水、メタノール、エタノール、ｎ−ブタノール、２−プロパノール等の低級アルコール等がある。係る溶媒の添加量は、電離放射線硬化性モノマー１００重量部に対して、３重量部以上２０重量部以下であることが好ましい。
【００３９】
また、表面保護層６の塗布量としては、得られるマトリックス樹脂の比重により多少左右されるが、乾燥後で、通常１〜５０ｇ／ｍ２、好ましくは１〜２５ｇ／ｍ２、最適には、７ｇ／ｍ２の量で塗布することが好ましい。さらに、表面保護層６の最表面６ａにおける動摩擦係数を０．１以上０．３以下にする。
なお、動的摩擦係数は、ＳＬＩＰ／ＰＥＥＬ  ＴＥＳＴＥＲ  Ｍｏｄｅｌ  ＳＰ−２０００（ＩＭＡＳＳ．ＩＮＣ．製）を使用して評価した値である。より詳しくは、重さ２００ｇ、幅６２．５ｍｍ×長さ６２．５ｍｍの金属性重りに厚み３ｍｍの発泡ウレタンフォームを巻いた重りに試料を巻きつけ、上記の化粧紙１を貼り付けた化粧板において最表面６ａ上に乗せて、１２７０ｍｍ／ｍｉｎの速度で動かすことによって動摩擦係数を測定するものである。
【００４０】
また、絵柄層４と表面保護層６との間に介装されたプライマー層５は、接着層として層間密着性を向上させるものである。プライマー層５は、表面保護層６の硬化の際の収縮による歪み等を防止するために、（メタ）アクリル樹脂を主成分（バインダー樹脂の合計重量の５０重量％以上を占める）として含有するバインダー樹脂を含む水性接着剤により形成することが好ましい。水性接着剤は、バインダー樹脂を水溶液または水性エマルジョンの形態で含有する。（メタ）アクリル樹脂に加えて水性接着剤中に配合され得るバインダー樹脂としては、ウレタン樹脂、カゼイン、エポキシ樹脂、アルキッド樹脂、アミノ酸系樹脂、ポリエステル樹脂、ポリ塩化ビニル樹脂、繊維素誘導体等の樹脂を例示することができる。なかでも、ウレタン樹脂が好ましい。これらのことを除けば、プライマー層５を形成する水性接着剤は、上記シーラー層３を提供する水性接着剤と同じであるので、その詳細（二重結合の存在、その含有量、エチレン性不飽和二重結合を有するモノマーおよび二重結合の量、硬化剤等）を省略する。なお、プライマー層５の塗布量は、乾燥後で０．５ｇ／ｍ２以上１０．０ｇ／ｍ２以下程度であることが好ましい。
【００４１】
（第２の実施形態）
図２は、この発明に係る第２の実施形態を示している。この実施形態において、前述した実施形態で用いた部材と共通の部材には同一の符号を付して、その説明を省略する。
【００４２】
図２に示すように、この実施形態の化粧紙１０は、第１の実施形態の化粧紙１と同様の層構造を有するが、表面保護層６及びプライマー層５に形成された凹部６ｂ、５ａによって表現される凹凸模様が施されている。このような凹凸模様は、絵柄層４上にパターン状に設けられた水性撥液性樹脂組成物１１によって付与され、水性撥液性樹脂組成物１１を通して絵柄層４がパターン状に露出することで、例えば木の導管模様などが表現できる。
【００４３】
より詳しくは、水性撥液性樹脂組成物１１は、撥液剤と、水性バインダー樹脂とを含んでいて、これらは、水溶液または水性エマルジョンの形態で含有されている。水性バインダー樹脂としては水性アクリル樹脂を、撥液剤としては水性フッ素樹脂を含むものが特に好ましい。また、水性撥液性樹脂組成物１１は、必要に応じて、顔料、硬化剤を含有することができる。そして、凹凸模様は、このような水性撥液性樹脂組成物１１を、絵柄層４上に所定のパターンで形成した後に、プライマー層５となる水性プライマー組成物（水性接着剤）を塗布し、さらに、表面保護層６となる電離放射線硬化性モノマー組成物を塗布することによって形成される。プライマー層５及び表面保護層６は、水性撥液性樹脂組成物１１が存在する部分において含まれている撥液剤によりはじかれ、水性撥液性樹脂組成物１１が存在しない絵柄層４上にのみ選択的に積層される。こうして、表面保護層６及びプライマー層５には、水性撥液性樹脂組成物１１に対応する位置で凹部６ｂ、５ａが形成されることとなり、木の導管模様などを表現することが可能となる。
なお、表面保護層６を木目柄や抽象柄で全面艶消し塗工した後、導管等の抜き柄を印刷し、導管模様などを光沢差により視認させることもできる。
【００４４】
（第３の実施形態）
図３は、この発明に係る第３の実施形態を示している。この実施形態において、前述した実施形態で用いた部材と共通の部材には同一の符号を付して、その説明を省略する。
【００４５】
図３に示すように、この実施形態の化粧紙２０では、絵柄層２１は、パターン状に形成されている。また、絵柄層２１とシーラー層３との間には、隠蔽層２２が介装されている。そして、隠蔽層２２上において、絵柄層２１を覆うようにしてプライマー層５が形成され、さらに、表面保護層６が形成されている。また、表面保護層６の最表面６ａには、エンボス加工により凹部２３が形成されていて、これにより凹凸模様が施され、木の導管模様などが表現できる。
【００４６】
絵柄層２１としては、パターン状に形成されているのを除いて、第１の実施形態の化粧紙１の絵柄層４と同様である。また、隠蔽層２２は、不透明顔料と、バインダー樹脂とを含む水性隠蔽性インキにより形成される。不透明顔料としては、酸化チタン、酸化鉄、カーボンブラック等を用いることができる。バインダー樹脂としては、水性ウレタン樹脂、水性アクリル樹脂、カゼイン等を用いることができ、これら樹脂は水溶液または水性エマルジョンの形態で水性隠蔽性インキに含有される。
【００４７】
（第４の実施形態）
図４は、この発明に係る第４の実施形態を示している。この実施形態において、前述した実施形態で用いた部材と共通の部材には同一の符号を付して、その説明を省略する。
【００４８】
図４に示すように、この実施形態の化粧紙３０は、プライマー層５を設けていないことを除いて、第１の実施形態の化粧紙１０と同様の構成である。本実施形態の化粧紙３０のようにプライマー層５を設けていなくても、表面保護層６を構成する電離放射線硬化性モノマーによりもたらせられる投錨効果により、表面保護層６と絵柄層４との密着性は有意に高いものである。
【００４９】
（第５の実施形態）
図５は、この発明に係る第５の実施形態を示している。この実施形態において、前述した実施形態で用いた部材と共通の部材には同一の符号を付して、その説明を省略する。
【００５０】
図５に示すように、この実施形態の化粧紙４０は、プライマー層５を設けていないことを除いて、第２の実施形態の化粧紙１０と同様の構成である。この場合も、表面保護層６を構成する電離放射線硬化性モノマーによりもたらせられる投錨効果により、表面保護層６と絵柄層４との密着性は有意に高いものである。
【００５１】
（第６の実施形態）
図６は、この発明に係る第６の実施形態を示している。この実施形態において、前述した実施形態で用いた部材と共通の部材には同一の符号を付して、その説明を省略する。
【００５２】
図６に示すように、この実施形態の化粧紙５０は、プライマー層５を設けていないことを除いて、第３の実施形態の化粧紙２０と同様の構成である。この場合も、表面保護層６を構成する電離放射線硬化性モノマーによりもたらせられる投錨効果により、表面保護層６と絵柄層２１及び隠蔽層２２との密着性は有意に高いものである。
【００５３】
（第７の実施形態）
図７は、この発明に係る第７の実施形態を示している。この実施形態において、前述した実施形態で用いた部材と共通の部材には同一の符号を付して、その説明を省略する。
【００５４】
図７に示すように、この実施形態の化粧紙６０の層構成は、シーラ層が設けられていないことを除いて、第３の実施形態の化粧紙２０と同様である。また、この実施形態の化粧紙６０では、絵柄層６１として、油性インキ及び油性接着剤を用いており、また、プライマー層６２として、油性接着剤を用いている。また、隠蔽層６３は、不透明顔料と油性バインダー樹脂とを含む油性隠蔽性インキにより形成される。
【００５５】
絵柄層６１に油性インキを用いる場合の油性バインダー樹脂としては、硝化綿、ウレタン樹脂、アクリル樹脂、アルキッド樹脂、ポリエステル樹脂、ポリ塩化ビニル樹脂、ブチラール樹脂などを単体あるいは混合物で油性溶剤と共に用いたものが挙げられる。ここで、油性溶剤としては、酢酸エチル、酢酸ブチル、メチルエチルケトン、メタノール、エタノール、イソプロピルアルコール、アセトン、メチルイソブチルケトン、ポリエチレングリコールモノメチルエーテル、ポリエチレングリコールモノエチルエーテル等、または、これらの混合物が挙げられる。
【００５６】
また、プライマー層６２に用いる油性接着剤としては、ポリエステルポリオールと各種イソシアネート、アクリルオリゴマーと各種イソシアネート、アクリルポリオールと各種イソシアネート、アクリルオリゴマーとアクリルポリオールの混合物と各種イソシアネート等が挙げられる。特には、油性２液ウレタン樹脂が好適に用いられるが、特にこれに限定されるものではない。
前記各種イソシアネートとしては、ヘキサメチレンジイソシアネート、トリレンジイソシアネート、キシレンジイソシアネート、イソホロンジイソシアネート、ジフェニルメタンジイソシアネート及びこれらの混合物等が挙げられる。
【００５７】
隠蔽層６３に用いる不透明顔料としては、酸化チタン、酸化鉄、カーボンブラック等が挙げられる。また、油性バインダー樹脂としては、絵柄層６１と同様のものが挙げられる。
【００５８】
このような絵柄層６１として油性インキを使用した化粧材６０において、シーラ層を設けずとも、油性接着剤からなるプライマー層６２を設けることで、層間密着強度が向上する。また、最表面６ａの動摩擦係数を０．１以上０．３以下とすることで、滑り過ぎず、適度な滑り性を付与することができるので、積載性も向上させることができる。
【００５９】
（第８の実施形態）
図８は、この発明に係る第８の実施形態を示している。この実施形態において、前述した実施形態で用いた部材と共通の部材には同一の符号を付して、その説明を省略する。
【００６０】
図８に示すように、この実施形態の化粧紙７０は、プライマー層６２を設けないことを除いて、第７の実施形態の化粧紙６０と同様の構成である。この場合も、表面保護層６を構成する電離放射線硬化性モノマーによるもたらされる投錨効果により、表面保護層６と絵柄層２１及び隠蔽層２２との密着性は有意に高いものである。
【００６１】
次に、以下に示す実施例１〜１０に基づいて、上記第１〜第７の実施形態の各化粧紙１、１０、２０、３０、４０、５０、７０の詳細について説明する。
【実施例１】
【００６２】
本実施例では、以下のようにして、図１に示すような第１の実施形態の化粧紙１を作製した。
すなわち、坪量３０ｇ／ｍ２の紙間強化紙（Ａ２０Ｃ、天間特殊製紙（株）製）を基材２とし、基材２の表面に、反応基を残存させた水性ウレタン樹脂系塗料（ＬＷ０５９  Ｓｅａｌｅｒ、東洋インキ製造（株）製）を、乾燥後の塗布量が１．０ｇ／ｍ２となるように塗布してシーラー層３を形成した。
このシーラー層３上に、全体を１００重量部として、水性アクリル樹脂バインダー（東洋インキ製造（株）製、固形分２５重量％、酸価１５０ｍｇＫＯＨ／ｇ）５０重量部、硬化剤オキサゾリン環を有する水性樹脂（固形分４０重量％、官能基価２５２ｍｇＫＯＨ／ｇ）１重量部、インキ（ＰＣＷ、東洋インキ製造（株）製；ジスアゾ系赤色顔料、ジスアゾ系黄色顔料、及び、フタロシアニン系藍色顔料からなる）５重量部、並びに、水４４重量部からなる水性絵柄インキを用いて、木目柄をグラビア印刷して、絵柄層４を形成した。
この絵柄層４の上に、プライマー層５として、水性アクリル樹脂エマルジョン（固形分４０重量％）と、水性ウレタン樹脂エマルジョン（二重結合を有するウレタン樹脂エマルジョン、固形分４０重量％）との重量比７：３の混合物（Ｌｉｏｃｈｅｍ社製Ｐｒｉｍｅｒ−Ａ）を水で希釈し、乾燥後の塗布量が２ｇ／ｍ２となるように塗工した。
このプライマー層５上に、電離放射線硬化型モノマー（ペンタエリスリトールトリ（メタ）アクリレート５０重量部、エトキシ化トリメチロールプロパン（メタ）アクリレート５０重量部）と、アミノ変性シリコーンオイル０．５重量％と、粒径が１０μｍの透明針状シリカ５．０重量％とを混合したものを、１０ｇ／ｍ２の量で塗工した後、窒素雰囲気中で電子線を照射して硬化させて表面保護層６を形成した。照射条件は、線量５０ＫＧｙ（５Ｍｒａｄ）、１２５Ｖ、ライン速度２００ｍ／分であった。
以上によって作製された化粧紙１ついて、上記方法によって表面保護層６の最表面６ａの動摩擦係数を測定した結果、動摩擦係数は０．１５０であった。
【実施例２】
【００６３】
本実施例では、以下のようにして、図２に示すような第２の実施形態の化粧紙１０を作製した。なお、基材２、シーラー層３、絵柄層４、プライマー層５、及び、表面保護層６の詳細については、実施例１と同様である。
本実施例では、絵柄層４上に、水性撥液性樹脂組成物１１（全体を１００重量部として、水性アクリル樹脂４０重量部、水性メラミン樹脂２５重量部、水性フッ素樹脂エマルジョン３０重量部、およびカーボンブラック５重量部からなる）を所定のパターンで形成し、プライマー層５及び表面保護層６を積層することで、凹部６ｂ、５ａを形成し、導管模様を印刷した。
以上によって作製された化粧紙１０ついて、上記方法によって表面保護層６の最表面６ａの動摩擦係数を測定した結果、動摩擦係数は０．１２５であった。
【実施例３】
【００６４】
本実施例では、以下のようにして、図３に示すような第３の実施形態の化粧紙２０を作製した。なお、基材２、シーラー層３、プライマー層５、及び、表面保護層６の詳細については、実施例１と同様である。
本実施例では、シーラー層３上に、水性隠蔽性インキ（酸化チタン系白色顔料、酸化鉄系茶色顔料、酸化鉄黄土色顔料、及び、カーボンブラック系黒色顔料からなる東洋インキ製造（株）製インキ）を乾燥後の塗布量が１０ｇ／ｍ２となるようにグラビア印刷し、隠蔽層２２を形成した。そして、隠蔽層２２上に、所定のパターンで絵柄層２１を形成した。絵柄層２１の詳細については、実施例１の絵柄層４と同様であるので説明を省略する。そして、隠蔽層２２及び絵柄層２１を覆うようにしてプライマー層５を形成し、さらに表面保護層６を形成した。最後に、表面保護層６の最表面６ａに、室温から１００℃程度に加熱した凹凸ローラを用いて凹部２３を形成することで、凹凸模様を付与した。なお、加熱することなく凹部２３を形成可能であれば、凹凸ローラを加熱する必要は無い。
以上によって作製された化粧紙２０ついて、上記方法によって表面保護層６の最表面６ａの動摩擦係数を測定した結果、動摩擦係数は０．２００であった。
【実施例４】
【００６５】
本実施例では、図４に示すような第４の実施形態の化粧紙３０を作製した。なお、プライマー層５を設けなかったことを除いて、実施例１と同様である。
そして、作製された化粧紙３０について、上記方法によって表面保護層６の最表面６ａの動摩擦係数を測定した結果、動摩擦係数は０．１２５であった。
【実施例５】
【００６６】
本実施例では、図５に示すような第５の実施形態の化粧紙４０を作製した。なお、プライマー層５を設けなかったことを除いて、実施例２と同様である。
そして、作製された化粧紙４０について、上記方法によって表面保護層６の最表面６ａの動摩擦係数を測定した結果、動摩擦係数は０．１２５であった。
【実施例６】
【００６７】
本実施例では、図６に示すような第６の実施形態の化粧紙５０を作製した。なお、プライマー層５を設けなかったことを除いて、実施例３と同様である。
そして、作製された化粧紙５０について、上記方法によって表面保護層６の最表面６ａの動摩擦係数を測定した結果、動摩擦係数は０．１２５であった。
【実施例７】
【００６８】
本実施例では、図１に示すような第１の実施形態の化粧紙１０を作製した。なお、表面保護層６を形成する電離放射線硬化型組成物に電離放射線硬化性モノマー１００重量部に対して水５．０重量部を添加したことを除いて実施例１と同様である。
そして、作製された化粧紙１０について、上記方法によって表面保護層６の最表面６ａの動摩擦係数を測定した結果、動摩擦係数は０．１２５であった。
【実施例８】
【００６９】
本実施例では、図１に示すような第１の実施形態の化粧紙１０を作製した。なお、シーラー層３を形成する水性ウレタン樹脂系塗料に、硬化剤として、Ｌｉｏｃｈｅｍ社製ＬＴ１０９  ＥＢ  Ｈａｒｄｅｎｎｅｒを５重量部添加したことを除いて、実施例１と同様である。
そして、作製された化粧紙１０について、上記方法によって表面保護層６の最表面６ａの動摩擦係数を測定した結果、動摩擦係数は０．１２５であった。
【実施例９】
【００７０】
本実施例では、図７に示すような第７の実施形態の化粧紙６０を作製した。
すなわち、坪量３０ｇ／ｍ２の紙間強化紙（Ａ２０Ｃ、天間特殊製紙（株）製）を基材２とし、基材２上に、硝化綿樹脂系油性隠蔽インキ（酸化チタン系白色顔料、酸化鉄系茶色顔料、酸化鉄系黄土色顔料、及び、カーボンブラック系黒色顔料からなる東洋インキ製造（株）製）を用いて、隠蔽層６３を形成した。次に、隠蔽層６３上に、ジスアゾ系赤色顔料、ジスアゾ系黄色顔料及びフタロシアニン系藍色顔料からなる油性絵柄インキを用いて、木目柄のグラビア印刷を行い、絵柄層６１を形成した。
この絵柄層６１の上に、プライマー層６２として、油性２液ウレタン樹脂（クリルオリゴマーと、アクリルポリオールと、硬化剤ヘキサメチレンジイソシアネートとの重量比５０：５０：４の混合物）を有機溶剤（酢酸エチルと酢酸ブチルとの重量比７：３の混合物）で希釈（油性２液ウレタン樹脂１００重量部対して有機溶剤２０重量部）し、乾燥後の塗布量が２ｇ／ｍ２となるように塗工した。
このプライマー層６２の上に、電離放射線硬化型モノマー（ペンタエリスリトールトリ（メタ）アクリレート５０重量部、エトキシ化トリメチロールプロパン（メタ）アクリレート５０重量部）とアミノ変性シリコーンオイル０．５重量％と、粒径が１０μｍの透明針状シリカを５．０重量％とを混合したものを、１０ｇ／ｍ２の量で塗工した後、窒素雰囲気中で電子線を照射して硬化させて表面保護層６を形成した。照射条件は、線量５０ＫＧｙ（５Ｍｒａｄ）、１２５Ｖ、ライン速度２００ｍ／分であった。
以上によって作製された化粧紙６０ついて、上記方法によって表面保護層６の最表面６ａの動摩擦係数を測定した結果、動摩擦係数は０．１２０であった。
【実施例１０】
【００７１】
本実施例では、図８に示すような第８の実施形態の化粧紙７０を作製した。なお、プライマー層６２を設けなかったことを除いて、実施例９と同様である。
そして、作製された化粧紙７０について、上記方法によって表面保護層６の最表面６ａの動摩擦係数を測定した結果、動摩擦係数は０．１２０であった。
【００７２】
次に、実施例１〜１０と比較するために、以下に示す比較例１〜３に係る化粧紙を作製した。
【００７３】
＜比較例１＞
本比較例では、実施例１の化粧紙１において、表面保護層６に含まれるアミノ変性シリコーンオイルの含有率を４．５重量％とした。これ以外については、実施例１の化粧紙１と同様である。
そして、作製された比較例１の化粧紙について、上記方法によって表面保護層６の最表面６ａの動摩擦係数を測定した結果、動摩擦係数は０．０９０であった。
【００７４】
＜比較例２＞
本比較例では、実施例１の化粧紙１において、表面保護層６に含まれるアミノ変性シリコーンオイルの含有率を０．１重量％とした。これ以外については、実施例１の化粧紙１と同様である。
そして、作製された比較例２の化粧紙について、上記方法によって表面保護層６の最表面６ａの動摩擦係数を測定した結果、動摩擦係数は０．３７０であった。
【００７５】
＜比較例３＞
本比較例では、実施例１の化粧紙１において、表面保護層６にアミノ変性シリコーンオイルを含有させなかった。これ以外については、実施例１の化粧紙１と同様である。
そして、作製された比較例３の化粧紙について、上記方法によって表面保護層６の最表面６ａの動摩擦係数を測定した結果、動摩擦係数は０．４５０であった。
【００７６】
＜性能評価＞
次に、実施例１〜１０、比較例１〜３の各化粧紙について、パーティクルボードに尿素系接着剤で接着して化粧板を作製し、各化粧板について、積載性、密着性、及び、耐汚染性についての性能評価を行った。耐汚染性については、耐酸性、耐アルカリ性、耐溶剤性、及び、耐染着性の四項目によって評価した。以下、各性能評価方法の詳細を示すとともに、その結果について、表１に動摩擦係数の測定結果と合わせて示す。
【００７７】
１．  積載性
厚さ２５ｍｍ×幅３００ｍｍ×長さ３００ｍｍのパーティクルボードに化粧紙を接着して化粧板をそれぞれ２０枚ずつ作製し、各実施例及び各比較例と対応する化粧板について、それぞれ２０枚重ねた後に全体を５°傾斜させて、積載滑り落ち試験を行った。評価としては、化粧板が崩れるか否か、また、化粧紙表面に傷が形成されてしまうか否かによって行う。ここで、表１の積載性の欄において、○は、崩れないことを意味し、×は、滑って崩れる、あるいは、滑らないが化粧紙表面に傷ができることを意味している。
【００７８】
２．密着性
厚さ５ｍｍのパーティクルボードに化粧紙を接着して化粧板を作製し、各実施例及び各比較例と対応する化粧板について、化粧紙に１ｍｍ幅の桝目を２５個カッターでつけた後、２５ｍｍ幅のセロテープ（登録商標：ニチバン（株））をベンコットン（旭化成工業（株）製）を用いて貼付け、２４時間放置後、セロテープ（登録商標：ニチバン（株））を水平に対して上方４５度の角度で引っ張った。このとき、剥がれた桝目片の数を計測し、５個以内の場合を合格とした。ここで、表１の密着性の欄において、◎は、剥がれた桝目片が無いことを意味し、○は、剥がれた桝目片１〜５個であることを意味し、×は、６個以上であることを意味している。
【００７９】
３．耐汚染性
厚さ５ｍｍのパーティクルボードに化粧紙を接着して化粧板を作製し、各実施例及び各比較例と対応する化粧板について、以下のような試験を行い、各化粧板の化粧紙の表面の観察を行った。
（ａ）耐酸性
各化粧板の化粧紙上に１０％クエン酸水溶液を十分に含浸させた脱脂綿を置き、時計皿で覆い、１８時間放置した。１８時間後、その表面を脱脂綿で拭き取った後の表面状態を観察し、未処理のものと比較した。
（ｂ）耐アルカリ性
クエン酸水溶液の代わりに、１０％アンモニア水溶液を用いて、耐酸性評価と同様にして耐アルカリ性評価を行った。
（ｃ）耐溶剤性
クエン酸水溶液の代わりに、イソプロピルアルコールと水との体積比７０：３０の混合物を用いて、耐酸性評価と同様にして耐溶剤性評価を行った。
（ｄ）耐染着性
クエン酸水溶液の代わりに、紫色染料インキ（アルコール溶剤系）を用いて、耐酸性評価と同様にして耐染着性評価を行った。
耐酸性、耐アルカリ性、及び、耐溶剤性については、表面観察において、ふくれ、剥がれ、軟化、著しい変色、艶変化が無いかどうか確認した。ここで、表１の試験結果を示す各欄において、◎は、上記のような点が無く外観上問題がなかったことを意味し、○は、上記のような点が少し見られるものの外観上問題が無かったことを意味し、△は、上記のような点がやや見られ外観上問題が有ったことを意味し、×は、明らかに変化が見られ外観上問題があったことを意味している。
また、耐染着性については、上記インキの色が残るか否かを確認した。ここで、表１の試験結果を示す欄において、◎は、化粧紙表面に色が残らず、外観上問題が無かったことを意味し、○は、化粧紙表面に色がやや残るものの外観上問題が無かったことを意味し、△は、化粧紙表面に色が少し残り外観上問題があったことを意味し、×は、化粧紙表面に色が明瞭に残り外観上問題があったことを意味している。
【００８０】
【表１】
2008247020.tif 000003
【００８１】
表１に示すように、実施例１〜１０では、積載性、密着性、及び、耐汚染性について、満足する結果を得ることができた。
一方、比較例１では、積載性の評価において、滑って崩れてしまい、不合格との判定となった。これは、化粧紙の最表面６ａにおける動摩擦係数が０．０９０と小さくなってしまったことに起因するものと考えられる。また、密着性の評価において、剥がれた桝目片が６個以上となり不合格の判定となった。これは、シリコーンオイルの含有量が多く、動摩擦係数の減少によりセロテープ（登録商標：ニチバン（株））が剥がれ易くなるものの、層間密着性が顕著に低下してしまい、結果として、層間剥離が助長されることによるものと考えられる。
また、比較例２では、積載性の評価において、僅かに崩れるのみであったが、表面に傷が確認され、不合格の判定となった。これは、化粧紙の最表面６ａにおける動摩擦係数が０．３７０と大きくなってしまったことに起因するものと考えられる。また、密着性の評価において、剥がれた桝目片が６個以上となり不合格の判定となった。これは、表面保護層６に含まれるシリコーンオイルの含有量が少なく動摩擦係数の増大にして、セロテープ（登録商標：ニチバン（株））が剥がれにくくなったことによるものと考えられる。
また、比較例３では、積載性の評価において、殆ど滑らずに崩れることは無かったが、表面に傷が確認され、不合格の判定となった。これは、化粧紙の最表面６ａにおける動摩擦係数が０．４５０と大きくなってしまったことに起因するものと考えられる。また、密着性の評価において、剥がれた桝目片が６個以上となり不合格の判定となった。これは、表面保護層６にシリコーンオイルが含有されていないことで動摩擦係数が増大して、セロテープ（登録商標：ニチバン（株））が剥がれにくくなったことによるものと考えられる。また、各耐汚染性の評価においても不合格の判定となり、同様にシリコーンオイルが含有されていないことに起因するものと考えられる。
【００８２】
以上のように、本発明の化粧紙によれば、水性組成物からなる絵柄層４、２１、６１のいずれかを有し、基材上において上記に示すような構成でシーラー層３、絵柄層４、２１、６１のいずれか、及び、表面保護層６が積層され、表面保護層６が油性樹脂または電離放射線硬化性モノマーの硬化により形成されたマトリックス樹脂に、シリコーンオイルを含んだ汚染防止剤を含有してなり、動摩擦係数を０．１以上０．３以下としていることで、荷の積み降ろし際には、表面に傷を付けてしまうこと無く容易に取り扱うことが可能であるとともに積み重ねた際の荷崩れのおそれがなく、また、持続した耐表面汚染性を有している。
【００８３】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００８４】
本発明の化粧材は、特に表面にフラットまたは立体模様を表現したものであって、ノックダウン方式の組み立て家具や一般内装材等に使用することが可能である。
【図面の簡単な説明】
【００８５】
【図１】この発明の第１の実施形態の化粧紙の断面図である。
【図２】この発明の第２の実施形態の化粧紙の断面図である。
【図３】この発明の第３の実施形態の化粧紙の断面図である。
【図４】この発明の第４の実施形態の化粧紙の断面図である。
【図５】この発明の第５の実施形態の化粧紙の断面図である。
【図６】この発明の第６の実施形態の化粧紙の断面図である。
【図７】この発明の第７の実施形態の化粧紙の断面図である。
【図８】この発明の第８の実施形態の化粧紙の断面図である。
【符号の説明】
【００８６】
１、１０、２０、３０、４０、５０、６０、７０  化粧紙（化粧材）
２  基材
３  シーラー層
４、２１、６１  絵柄層
５、６２  プライマー層
５ａ  凹部
６  表面保護層
６ａ  最表面
６ｂ  凹部
２２、６３  隠蔽層
２３  凹部
【図１】
2008247020.tif 000004
【図２】
2008247020.tif 000005
【図３】
2008247020.tif 000006
【図４】
2008247020.tif 000007
【図５】
2008247020.tif 000008
【図６】
2008247020.tif 000009
【図７】
2008247020.tif 000010
【図８】
2008247020.tif 000011